ГЛАЗУРЬ
GLASE

Изобретение относится к технологии силикатов и касается составов глазурей для нанесения на керамические изделия хозяйственно-бытового и декоративно-художественного назначения.
Известна глазурь, включающая, мас.%: бой оконного и/или тарного стекла 60-90; каолин 5-20; по крайней мере один компонент из группы: силикат натрия, метасиликат натрия, сода кальцинированная, гидроокись калия, плав щелочей NaOH и КОН 5-20 [1].
Задача изобретения состоит в повышении термостойкости глазури.
Технический результат достигается тем, что глазурь, включающая бой оконного и/или тарного стекла и каолин, дополнительно содержит маршалит при следующем соотношении компонентов, мас.%: бой оконного и/или тарного стекла 30-40; каолин 2-7; маршалит 58-63.
Составы глазури приведены в таблице.
Компоненты
Состав, мас.%
1
2
3
Бой стекла
-тарного
30
15
-
-оконного
-
20
40
Каолин
7
5
2
Маршалит
63
60
58
Термостойкость гдазури, °С
не менее 100
не менее 100
не менее 100
Глазурь получают следующим образом.
Компоненты дозируют в требуемых количествах и загружают в шаровую мельницу, где измельчают до полного прохождения через сетку 008. Возможно введение при помоле окрашивающих добавок (пиролюзита, оксида кобальта, охры и др. в количестве 0,1-10% от массы сухих компонентов). Влажность глазурной суспензии принимают 45-55%. Готовую суспензию наносят (напылением, поливом, окунанием) на поверхность обожженных керамических изделий, сушат и обжигают при температуре 870-950°С.
Источник информации
1. Авт.св. СССР №773031, C04B 41/00, 1980.